(57)【要約】【課題】減尺休風を行うことなく、通常休風中においても安全かつ迅速に鉄皮の部分取替ができる高炉鉄皮の補修方法を提供する。【解決手段】高炉鉄皮の補修取替部分４およびその上部近傍に１または複数個の圧入材注入孔５を穿設し、この圧入材注入孔５より非水系硬質圧入材Ａを炉内に注入し固化させて炉内容物Ｂの崩出を阻止する。次いで補修取替部分４を切開除去し、この鉄皮切開部１４から非水系硬質圧入材Ａが単独でまたは炉内容物と一体に固化したものの一部を取り除いて後記冷却装置が入るだけの空間部８を形成する。最後に、水冷ジャケット構造の冷却装置を有し鉄皮切開部１４と等寸の取替新鉄皮６を、冷却装置が空間部８に嵌入するように鉄皮切開部１４に嵌め込んで溶接する。【選択図】  図１
2005008908.tif 000002
【特許請求の範囲】
【請求項１】
高炉鉄皮の補修取替部分およびその上部近傍に１又は複数個の圧入材注入孔を穿設し、この圧入材注入孔より非水系硬質圧入材を炉内に注入し固化させて炉内容物の崩出を阻止する圧入材注入工程と、
前記補修取替部分を切開除去する鉄皮除去工程と、
この鉄皮切開部から、前記非水系硬質圧入材が単独でまたは炉内容物と一体に固化したものの一部を取り除いて後記冷却装置が入る空間部を設ける固化物除去工程と、
水冷ジャケット構造の冷却装置を有し前記鉄皮切開部と等寸の取替新鉄皮を、前記冷却装置が前記空間部に嵌入するように、前記鉄皮切開部に嵌め込んで溶接する新鉄皮取付工程と、
を備えたことを特徴とする高炉鉄皮の補修方法。
【請求項２】
前記補修取替部分近傍の炉壁構造が、鉄皮の炉内側にステーブまたは冷却盤を有するものである請求項１に記載の高炉鉄皮の補修方法。
【請求項３】
前記非水系硬質圧入材が、耐火骨材に液状フェノール樹脂と酸化マグネシウム粉末とを添加してなり、８０℃において２ｈ以内で硬化するものである請求項１または２に記載の高炉鉄皮の補修方法。
【請求項４】
減尺を伴わない通常の休風時に行う請求項１〜３のいずれか１項に記載の高炉鉄皮の補修方法。
【発明の詳細な説明】
【０００１】
【発明の属する技術分野】
本発明は、高炉鉄皮に発生した亀裂等の損傷部分を補修する技術分野に属し、詳しくは減尺を行わずに損傷部分の鉄皮を取り替える方法に関する。
【０００２】
【従来の技術】
従来、高炉の炉壁冷却装置として用いられるステーブは、長期間に渡って使用していると損耗や破損が生じる。そして、このような損耗や破損が生じると、冷却機能の低下を招いて炉体鉄皮への熱負荷を増大させ、やがて鉄皮亀裂の原因になることが知られている。特にステーブとステーブとの間の目地部が先行して損耗し、この部分の鉄皮が損傷しやすい。このような鉄皮の損傷が全体へ進行してしまった場合には高炉の稼動を停止し、改修を行なうこととなるが、損傷部が局部的な状態の場合はこの損傷部分を切り欠いて除去し、その部分を新規の鉄皮と交換する部分補修を行なうことで操業を継続することが行われている。このような鉄皮交換を伴う部分補修に関する従来技術としては、例えば以下のものが開示されている。
【０００３】
［従来技術１］
補修を要する鉄皮該当部分を切り去り、予め準備しておいたスタッドを取りつけ、耐火物で成形した鉄皮ブロックを嵌め込み鉄皮縁辺を溶接した後、その上部付近のモルタル圧入口よりモルタルを注入し一体的に固化させる方法が開示されている（特許文献１参照）。
【０００４】
［従来技術２］
炉壁耐火物の損傷部の鉄皮を切開除去し、切開部と等寸の新鉄皮を挿入溶接して高炉鉄皮を補修する方法において、前記新鉄皮の内側に予め冷却装置を取付け、該新鉄皮を前記切開部に挿入溶接する方法が開示されている（特許文献２参照）。
【０００５】
［従来技術３］
補修取替部分の高炉鉄皮に、１若しくは複数個の孔を穿設し、この孔よりモルタルを注入して予め炉内容物の崩出並びに炉内への空気の侵入を阻止した後、前期高炉鉄皮を損傷程度に応じた適当な大きさに切断除去し、次いでこの鉄皮切取開口部に複数のアンカーとモルタル注入孔を有する取替新鉄皮板を前記アンカーが炉内側に入るように嵌合し、然る後この取替新鉄皮板とそのまわりの鉄皮部とを溶接し、最後にこの取替鉄皮板のモルタル注入孔よりモルタルを注入する方法が開示されている（特許文献３参照）。
【０００６】
上記従来技術１および２は、ともに減尺操業によって炉内容物のストックラインを損傷部のレベルより下方に低下させてから休風（以下、「減尺休風」という。）し、この休風の間に鉄皮の部分交換を行なう必要がある。仮に減尺を行わない通常の休風（以下、「通常休風」という。）中に損傷部分の鉄皮を切開除去すると、炉内容物が切開部から崩出してしまい作業上危険を伴う問題があるためである。
【０００７】
ところが、減尺を行うとストックラインの低下とともに炉頂ガス温度が上昇するので、原料装入装置を保護するために減尺中炉頂に散水し続ける必要がある。このため、鉄皮取替後の再立ち上げ時に炉冷えの原因となる可能性が高かった。また、通常休風の場合は、通常操業から休風に入るまでの時間（以下、「減風時間」という。）と休風終了後通常操業に復帰するまでの時間（以下、「増風時間」という。）は、ともに２時間程度でよいのに対し、減尺休風の場合は、減風時間は約１２時間、増風時間は約６時間を必要とする。このため、減尺休風は通常休風に比べ大幅に銑鉄生産量を低下させる原因となっていた。
【０００８】
これに対し、上記従来技術３は、鉄皮切開前のモルタル注入によって炉内容物（コークス、鉱石等）を互いに固着させ、鉄皮切取時の炉内容物の崩出を防止するというものであり、この方法によれば通常休風時に鉄皮取替が可能となるため上記問題点は解消できるとも考えられる。
【０００９】
しかしながら、本願発明者らの調査により以下の事実が判明した。すなわち、炉内容物中には塊状のコークスや鉱石等から発生した粉がこれら塊状のコークスや鉱石等の隙間を充填した状態の部分が存在し、モルタルはこのような粉の充填部分の内部には浸透して行かない。このため、減尺を行わずに鉄皮切取を行うと、このモルタルが内部に浸透していない粉の充填部分から炉内容物が崩落し、鉄皮切開部から炉外に崩出するおそれがある。特に、炉内容物に大きな荷重が掛かる炉下部においては、このような粉の充填部分からの炉内容物の崩落を防止し得ず、モルタルの注入では減尺なしで鉄皮取替を行うことは現実的には不可能である。かかる事情より上記従来技術３の方法は実用化に至っていないものと考えられる。
【００１０】
【特許文献１】
特公昭５１−１２０３号公報
【特許文献２】
特開昭６０−７０１１２号公報
【特許文献３】
特公昭５５−３４２０１号公報
【００１１】
【発明が解決しようとする課題】
そこで本発明は、減尺休風を行うことなく、通常休風中においても安全かつ迅速に鉄皮の部分取替ができる高炉鉄皮の補修方法を提供することを目的とする。
【００１２】
【課題を解決するための手段】
請求項１に記載の発明は、高炉鉄皮の補修取替部分およびその上部近傍に１または複数個の圧入材注入孔を穿設し、この圧入材注入孔より非水系硬質圧入材を炉内に注入し固化させて炉内容物の崩出を阻止する圧入材注入工程と、前記補修取替部分を切開除去する鉄皮除去工程と、この鉄皮切開部から、前記非水系硬質圧入材が単独でまたは炉内容物と一体に固化したものの一部を取り除いて後記冷却装置が入る空間部を設ける固化物除去工程と、この鉄皮切開部に、水冷ジャケット構造の冷却装置を有し前記鉄皮切開部と等寸の取替新鉄皮を、前記冷却装置が前記空間部に嵌入するように、前記鉄皮切開部に嵌め込んで溶接する新鉄皮取付工程とを備えたことを特徴とする高炉鉄皮の補修方法である。
【００１３】
請求項２に記載の発明は、前記補修取替部分近傍の炉壁構造が、鉄皮の炉内側にステーブまたは冷却盤を有するものである請求項１に記載の高炉鉄皮の補修方法である。
【００１４】
請求項３に記載の発明は、前記非水系硬質圧入材が、耐火骨材に液状フェノール樹脂と酸化マグネシウム粉末とを添加してなり、８０℃において２ｈ以内で硬化するものである請求項１または２に記載の高炉鉄皮の補修方法である。
【００１５】
請求項４に記載の発明は、減尺を伴わない通常の休風時に行う請求項１〜３のいずれか１項に記載の高炉鉄皮の補修方法である。
【００１６】
【発明の実施の形態】
以下、本発明の実施の形態について図を参照しながら詳細に説明する。
【００１７】
図１に示すように、本発明を適用する高炉の炉壁は鉄皮１の炉内側にステーブ２を有するものとする。上記従来技術の欄で述べたように、ステーブ２を冷却装置として用いる高炉の場合、長期間操業を行うとステーブ２とステーブ２との間の目地部３が先行して損耗し、この部分の鉄皮が最も損傷を受けやすく亀裂の発生等が生じやすい。この亀裂が発生等した目地部の部分の鉄皮を取り替える方法について説明する。
【００１８】
鉄皮の取替えに先立って高炉の休風を行う必要があるが、休風は減尺を行わない通常休風でよい。
【００１９】
［圧入材注入工程］
休風後、図１に示すように、高炉鉄皮の補修取替部分４およびその上部近傍に１又は複数個の圧入材注入孔５を穿設し、この圧入材注入孔５に図示しない配管を介して非水系硬質圧入材（以下、単に「圧入材」ともいう。）Ａを炉内に注入するための図示しない圧入機を接続する。鉄皮の切開除去時に炉内容物Ｂを崩出させないように、補修取替部分４の炉内側前方および炉内側上方に圧入材Ａを注入し固化させるためである。
【００２０】
圧入材注入孔５は、炉内に目地部３が存在する位置にのみ設けてもよいが、補修取替部分４の面積が広く目地部３の位置だけでは補修取替部分４の炉内側前方および炉内側上方全体に圧入材Ａを注入することが困難な場合は、炉内側にステーブ２が存在する位置にもさらに設けてもよい。ステーブ２の存在する位置に圧入材注入孔５を穿設する場合は、ステーブ２内の図示しない冷却水配管を避けてステーブ鋳物を貫通するように穿孔する。目地部３に鉄皮亀裂が生じるまで損傷が進行したような場合は、通常その近辺のステーブ２の炉内側には耐火物は残存していないのでステーブ鋳物を貫通させるだけでよいが、もし耐火物が残存している場合はその耐火物も貫通するように穿孔する。
【００２１】
圧入材注入孔５から炉内に注入された圧入材Ａは、圧入材注入孔５の前面には炉内容物Ｂが存在するため、まず炉周方向および炉上下方向に広がった後に、孔５の前面の炉内容物Ｂを炉の中心方向に押しやるようにその厚みを増す（図２参照）。したがって、補修取替部分４の面積が比較的狭い場合には、圧入材注入孔５は１個のみでよい場合もあるが、補修取替部分４の面積が広い場合には、圧入材Ａの上記広がり度合いに応じて圧入材注入孔５は複数個設ける必要がある。
【００２２】
圧入材注入孔５の径は、大きすぎるとこの孔５から炉内容物Ｂが崩出し、小さすぎると注入圧が過大となって圧入材Ａを炉内に注入するのが困難となるため、２０〜１００ｍｍの範囲とするのが好ましい。
【００２３】
圧入材Ａとして非水系硬質のものを用いることにより、モルタルのような水系泥しょう状のものとは異なって孔４前面に存在する炉内容物Ｂを炉中心方向へ押し退けて圧入材Ａのみが単独で固化するため、炉内容物Ｂに粉の充填部分が存在しても鉄皮の切開除去時に炉内容物Ｂの崩出の危険性はない。
【００２４】
なお圧入材Ａは、炉内注入時に炉内容物Ｂ中にできるだけ浸透することなく、炉内容物Ｂを押し退けることができるように耐火骨材と熱硬化性樹脂とを含有するものが望ましい。
【００２５】
また、鉄皮１近傍の炉内はステーブによる水冷によって８０〜１００℃程度に冷却されている。したがって、休風時間を可能な限り短くするため、圧入材Ａは８０〜１００℃程度の低温においてもできるだけ短時間で硬化するものが望ましい。例えば８０℃において２ｈ以内で硬化する圧入材Ａとして、アルミナ系またはシリカ−アルミナ系を主体とする耐火骨材と、液状の熱硬化性樹脂であるフェノール樹脂からなる結合剤とからなる圧入材用材料に、酸化マグネシウム粉末からなる硬化剤を添加してなる圧入材Ａ（特公平７−５５８６２号公報参照）を用いることが推奨される。なお、圧入材用材料への硬化剤の添加は炉内注入直前に行うことが望ましく、例えば圧入材用材料を炉内に注入する配管の途中であってできるだけ高炉の近くに図示しないラインミキサを設け、このラインミキサに硬化剤を別途添加し混合するようにすればよい（特許第２６２１７３号公報参照）。これにより、硬化剤の添加までは圧入材用材料の硬化がなく安心して圧入作業ができ、硬化剤の添加後炉内に注入された圧入材Ａは炉内温度により急速に熱硬化し短時間で硬化が完了する。
【００２６】
１個の圧入材注入孔５からの圧入材Ａの注入量は例えば以下のようにして定めればよい。すなわち、事前に高炉から採取した炉内容物を鉄製容器に充填して容器ごと休風時の鉄皮Ａ炉内近傍温度である８０℃程度に加熱した後、この容器の側面に設けた圧入材注入孔から圧入材Ａを注入して、上下および横方向への広がりと炉中心方向への厚みを測定する（図２参照）。そして、この測定結果に基づいて少なくとも冷却装置７の厚み以上の圧入材Ａの厚みが得られる注入量とすればよい。
【００２７】
［鉄皮除去工程］
圧入材Ａの硬化後、補修取替部分４をガス切断等により鉄皮切断を行う。この切断に際しては、炉内容物Ｂが万が一にも崩出しないように、切取鉄皮はできるだけ小片として鉄皮１内側の圧入材Ａの固化状況を確認しつつ少しずつ取り外すことが望ましい。
【００２８】
［固化物除去工程］
鉄皮切断除去後、取替新鉄皮６に取り付けた冷却装置７が入る空間部８を設けるため、鉄皮切開部１４から圧入材Ａが単独でまたは炉内容物Ｂと一体に固化したものの一部をブレーカ等により掘削除去する。この掘削作業に先立って、炉内容物Ｂの崩出防止と必要範囲のみの掘削とを可能とするため、図３に示すように、冷却装置７が嵌合し得るだけの開口部９ａを有する崩出防止板９を鉄皮切開部１４に取り付けることが好ましい。この掘削により冷却装置７が入る空間部８を設けた後、冷却装置７を嵌めるまでの間や嵌める際にこの空間部８の天井部が崩落しないように、図４に示すように、この空間部８に冷却装置７の立体形状より少し大きめの型枠１０を嵌めることが望ましい。
【００２９】
［新鉄皮取付工程］
しかる後、図５に示すように、水冷ジャケット構造の冷却装置７を有し鉄皮切開部１４と等寸の取替新鉄皮６を、冷却装置７が空間部８（型枠１０）に嵌入するように、鉄皮切開部１４に嵌め込んだのち、取替新鉄皮６の周囲を溶接し鉄皮切開部１４に固定する。
【００３０】
水冷ジャケット構造の冷却装置７を有する取替新鉄皮６を用いたのは以下の理由による。すなわち、上記従来技術１および３に開示されているように、取替新鉄皮６の内側に耐火物及び／又はモルタルの固化層を形成しても、高炉再稼動後の炉内容物の降下や炉壁近傍の温度変動等によって耐火物やモルタルの損耗が進行し、２〜３ヶ月といった極めて短期間で再度の鉄皮補修が必要となることが経験的に知られている（後述の比較例２参照）。したがって、取替新鉄皮６の内側には耐火物等でなく、水冷ジャケット構造の冷却装置７を設け、恒久的に鉄皮を保護することとしたものである。
【００３１】
特に本実施の形態のように、ステーブ２とステーブ２との間の目地部３の鉄皮を取り替える場合は、耐火物が消失した目地部３に冷却装置７が嵌め込まれるので、これと隣接するステーブ２とともに取替新鉄皮６およびその近傍を水冷により保護するため、その部分における以後の鉄皮補修の頻度を大幅に低減できる効果がある。
【００３２】
目地部３の耐火物が消失した後、ステーブ２のステーブ鋳物は、目地部３との境界部であってステーブ鋳物内部に冷却水配管の存在しない部分から優先的に損耗することが経験的に知られており、その損耗状況は鉄皮切開前に予測できる（図１（ｂ）参照）。このステーブ鋳物の損耗状況の予測に基づいて、耐火物の消失した目地部３とステーブ鋳物の損耗部分とでできた隙間をできるだけ埋めるように冷却装置７の立体形状を定めればよい（例えば、冷却装置７の取替新鉄皮６に平行な断面形状は炉中心方向で一定とし、この炉中心方向の厚みをステーブ２と同程度の厚みとする立体形状とする。したがってこの場合は取替新鉄皮６に平行な断面形状のみを定めればよい。）。冷却装置７は、高炉再稼動後に冷却装置７の前方および／または上方の圧入材Ａが消失することによって直接炉内容物Ｂの荷重を受けたり、炉内容物Ｂの降下による磨耗を受けるため、ステーブ２と同様、鋳物構造とすることが好ましい。
【００３３】
本実施の形態では休風に際して減尺を行っていないので、取替新鉄皮６溶接後、直ちに通常操業の送風量まで増風でき、極めて短時間で通常操業に復帰できる。通常操業復帰後の操業により、炉内に注入され固化した圧入材Ａはやがては損耗して消失してしまうが、上述のように、冷却装置７とステーブ２との協同した働きにより取替新鉄皮４およびその近傍の鉄皮を保護するので、この圧入材Ａは鉄皮取替時において炉内容物Ｂの崩出を防止する機能を有してさえいれば十分である。
【００３４】
上記実施の形態では、ステーブによる炉壁冷却構造の部位に対する適用例についてのみ説明したが、これに限られるものではなく、本発明は冷却盤による炉壁冷却構造の部位や、鉄皮内側に冷却構造のない部位においても当然に適用できるものである。
【００３５】
【実施例】
ステーブ冷却構造を有する内容積４５５０ｍ３の実機高炉にて、本発明の鉄皮取替方法の有効性を確認する試験を実施した。
【００３６】
（比較例１）
下記実施例に先立ち実施例とは別の通常休風（減尺を行わない休風）時において、実施例と同じ高さ位置の鉄皮に対して、非水系硬質圧入材の代わりにモルタルを注入し、モルタル注入完了後２ｈ経過後に鉄皮切開を試みたが、鉄皮切開除去時に粉状の炉内容物が漏出したため鉄皮取替を断念した。
【００３７】
（実施例）
鉄皮１の補修取替部分４は、通常操業におけるストックラインから約１５ｍ下方で、ステーブ２とステーブ２との間の目地部３近傍の高さ９０５ｍｍ×幅１２３０ｍｍの範囲である（図１（ｂ）参照）。高炉を減尺を行わずに休風した後、この補修取替部分４の目地部３に４箇所（５ａ）とこの補修取替部分４の上部近傍２箇所（５ｂ）の計６箇所に内径約４０ｍｍの圧入材注入孔５を穿設した。前記補修取替部分４の上部近傍２箇所（５ｂ）は鉄皮１内側にステーブ鋳物が存在する部分であるが、予めステーブ２の設置図面によりステーブ鋳物の内部に水冷配管の存在しない位置を確認しておき、この位置に穿孔した。なお、ステーブ２より炉内側にはすでに耐火物は存在していなかったため、ステーブ鋳物のみを貫通させた。
【００３８】
次いで、これらの圧入材注入孔５より非水系硬質圧入材Ａを注入した。非水系硬質圧入材Ａとしては、耐火原料成分としてのＡｌ２Ｏ３：６７質量％、ＳｉＯ２：５質量％、Ｃ：２０質量％にノボラック型フェノール樹脂等からなる結合剤等を加えた圧入材用材料に、ヘキサメチレンテトラミン等からなる硬化剤を添加したもの（ハリマセラミック社製ＡＰ−１７Ｓ）を用いた。この非水系硬質圧入材Ａは８０℃において０．５ｈで硬化するものである。また本実施例では、炉内に挿入する冷却装置７の厚みを２００ｍｍとした（後述）ことから、図２（ｂ）に基づいて圧入材Ａの厚みが冷却装置７の厚みより１００ｍｍ程度厚い３００ｍｍとなるように圧入材注入孔５の１箇所当り２００ｋｇの圧入材Ａを注入した。また、図２（ａ）に示すように、圧入材注入孔５の１箇所当り２００ｋｇの圧入材Ａを注入することにより圧入材注入孔５周りの上下左右に１０００ｍｍ以上広がるため、上記６箇所の圧入材注入孔５からの注入によって補修取替部分４の炉内側全体を圧入材Ａで十分に覆うことができる。
【００３９】
圧入材Ａの注入後直ちに補修取替部分４をガス切断により鉄皮切断を行った。この切断作業は、補修取替部分４全体を一度に切断除去してしまうのではなく、補修取替部分４を十文字に４分割してその分割部分を一つずつ順番に切断除去し、鉄皮１内側の圧入材Ａの固化状況を確認しながら行った。この切断除去作業の間に圧入材Ａは完全に硬化しており、炉内容物Ｂが崩出することはなかった。
【００４０】
補修取替部分４全体の取り外しが完了した後、この補修取替部分４を除去した後の開口部である鉄皮切開部１４に、冷却装置７が嵌合し得るだけの開口部９ａを有する鉄製の崩出防止板９を取り付けた（図３参照）。そののち、この崩出防止板９の開口部９ａから、固化した圧入材Ａおよびこの圧入材Ａと炉内容物Ｂとが一体に固化したものをブレーカにより掘削除去して冷却装置７が入る空間部８を形成した。この掘削によって除去されたものは大部分が実質的に圧入材Ａのみが固化したものであり、この掘削により形成された空間部８の奥にもまだ圧入材Ａが固化した部分が相当厚み残っていたため、炉内容物Ｂが崩出することはなかった。
【００４１】
空間部８を形成後、この空間部８に天井部が崩落しないように冷却装置７の立体形状より少し大きめの鉄製の型枠１０を嵌め込んだ（図４参照）。
【００４２】
しかる後、この鉄皮切開部１４と等寸の取替新鉄皮６の炉内側に水冷ジャケット構造の冷却装置７を取り付けたものを、この冷却装置７を型枠１０内に嵌め込んだのち、取替新鉄皮６の周囲を鉄皮切開部１４に溶接し固定した（図５参照）。
【００４３】
冷却装置７は、ステーブ鋳物の損耗状況の予測に基づいて予め定めた立体形状に形成した。本実施例では、ステーブ鋳物の損耗部の形状が複雑なため、冷却装置７を２つの冷却ブロック７ａ，７ｂに分割して形成した。冷却ブロック７ａ，７ｂの厚みはステーブ２の厚みとほぼ同じ２００ｍｍとした。そして、それぞれの冷却ブロック７ａ，７ｂには冷却水の供給配管１１および排出配管１２を設け、これらの配管１１，１２を取替新鉄皮６を貫通させて炉外側に引き出した状態で、冷却ブロック７ａ，７ｂを取替新鉄皮６に取り付けた。冷却ブロック７ａ，７ｂは銅製鋳物で形成した。
【００４４】
取替新鉄皮６の溶接後、直ちに送風を再開し通常操業を継続した。その結果、図６に示すように鉄皮取替部分４の鉄皮温度は補修後２ヶ月を経てもほとんど上昇することがなく、補修後１年以上経過しても同一部分の鉄皮１の損傷は全く見られない。
【００４５】
（比較例２）
上記実施例における休風時において、実施例と同じ高さ位置であるが円周方向で異なる位置の鉄皮に対して、鉄皮取替を行わずに上記非水系硬質圧入材Ａを目地部３に注入するだけの補修を行った。この補修部分についての鉄皮温度は、図７に示すように補修後１ヶ月を過ぎたあたりから急激に上昇し始めて補修後約１．５ヶ月で赤熱状態となり鉄皮に亀裂が発生し、補修後約２ヶ月で再度の補修が必要となった。
【００４６】
【発明の効果】
以上述べたところから明らかなように、本発明によれば、減尺休風を行うことなく、通常休風中に安全かつ迅速に鉄皮部分の取替ができるようになった。その結果、銑鉄の生産量を大幅に減じる必要がなくなり、高生産性を維持しながら高炉寿命を延長することが可能となった。
【図面の簡単な説明】
【図１】本発明の実施に係る高炉鉄皮の補修取替部分近傍の概略を示す、（ａ）垂直断面図、および（ｂ）正面図である。
【図２】圧入材注入孔１箇所当りの非水系硬質圧入材の注入量と、（ａ）圧入材注入孔周りの上下左右方向への圧入材の広がり、および（ｂ）炉中心方向への圧入材の厚み、との関係を示すグラフ図である。
【図３】鉄皮切開部への崩出防止板の取り付け状況を示す斜視図である。
【図４】圧入材掘削除去後の空間部への型枠の取り付け状況を示す斜視図である。
【図５】鉄皮切開部への取替新鉄皮の取り付け状況を示す斜視図である。る。
【図６】実施例の鉄皮補修後における鉄皮温度の経時変化を示すグラフ図である。
【図７】比較例２の鉄皮補修後における鉄皮温度の経時変化を示すグラフ図である。
【符号の説明】
１…鉄皮
２…ステーブ
３…目地部
４…補修取替部分
５…圧入材注入孔
６…取替新鉄皮
７…冷却装置
７ａ，７ｂ…冷却ブロック
８…空間部
９…崩出防止板
９ａ…開口部
１０…型枠
１１…冷却水供給配管
１２…冷却水排出配管
１４…鉄皮切開部
Ａ…非水系硬質圧入材
Ｂ…炉内容物
【図１】
2005008908.tif 000003
【図２】
2005008908.tif 000004
【図３】
2005008908.tif 000005
【図４】
2005008908.tif 000006
【図５】
2005008908.tif 000007
【図６】
2005008908.tif 000008
【図７】
2005008908.tif 000009